【手続補正書】
【提出日】平成15年10月30日(2003.10.30)
【手続補正１】
【補正対象書類名】明細書
【補正対象項目名】発明の詳細な説明
【補正方法】変更
【補正の内容】
【発明の詳細な説明】
【０００１】
【発明の属する技術分野】
本発明は、洗濯用のタグ、すなわち、クリーニング店での洗濯物を受付から返却するまでの間において、顧客または受付クリーニング店などに関する情報、クリーニング情報などの各種の情報を文字や記号（バーコードも含む）により管理するための、洗濯物に取り付けられるタグ（ランドリーチケットとも呼ばれる）に関する。
【０００２】
特に、細長い基材の長手方向端部に粘着剤層が設けられ、洗濯物の一部に潜らせ（挿通させ）た後、前記粘着剤層と他の部分とを貼合わせてループ状に取り付けられ、その取付状態で洗濯が行われる、特にドライクリーニングおよび水洗濯が行われるタグに関するものである。
【０００３】
【従来の技術】
この種の洗濯用タグは、現在の主流は、基材、一般には耐水性の紙基材からなるタグの端部をステープルで止め付けるものである。しかし、この場合には、洗濯過程において、ステープルが衣服に引っ掛かり、衣服を損傷する等の難点がある。また、ホチキスにより多数の衣服に対してタグを取り付けることが必要なために、腱鞘炎に罹る虞れがある。
【０００４】
ところで、クリーニング業界では、汚れの程度に応じて、ドライクリーニングのみの場合、水洗濯のみの場合、ドライクリーニングを行った後に水洗濯を行う場合があるが、最近では、両者を行うことが増加している。
【０００５】
したがって、この種の洗濯用タグとしては、ドライクリーニングおよび水洗濯のいずれにも剥がれることない粘着剤が塗布されたものが要求されている。
【０００６】
【発明が解決しようとする課題】
この要求に応えるべく、本出願人は、先の特開平８−１９６８００号において、粘着剤が耐溶剤性の粘着剤層と、耐水性の粘着剤層とで構成され、かつこれらの粘着剤層が基材に対して異なる領域に形成されている洗濯用タグを開示した。
【０００７】
この洗濯用タグによれば、ステープルを用いることなく、洗濯物の一部にタグの一端部を潜らせた後、粘着剤層と他の部分とを貼合わせてループ状に取り付けられ、その取付状態で洗濯を行うことができる。
【０００８】
他方、同様の目的で、登録実用新案公報第３０２０９１号に記載の技術がある。同公報には、基材にプラスチック被覆層を形成し、その上に粘着剤層を形成することを開示している。ここに、プラスチック被覆層として例示されているのは、ポリアミド、ポリウレタン、ポリエステル、ポリプロピレンであり、実施例において示されているのは、ポリアミドおよびポリウレタンである。
【０００９】
また、特開平８−１９６８００号に液浸透防止層の例示は、ポリエステル樹脂、アクリル樹脂である。
【００１０】
これらの先行技術によれば、同種の粘着剤相互が接着されるので、基材に対する接着性が高く、ドライクリーニングおよび水洗濯の両方を行った後にも剥がれることがなくなる利点がある。また、プラスチック被覆層および液浸透防止層を形成する目的は、ドライクリーニング用溶剤（代表的には、テトラクロロエチレンおよびトリクロロエタン。フッ素系溶剤、石油系溶剤などの使用も可能である）、水洗濯時の水、特に熱水、あるいは洗剤（メタケイ酸ソーダ）からの保護のためである。
【００１１】
一般に、タグの取り付けに際して粘着剤層同士を重ね合わせるのは細かい作業であり、手間が掛かり、しばしば粘着剤層相互の位置がずれてしまうことがある。このような場合、粘着剤層同士の接着面積の減少に伴って接着力が低下し、特に大きいシェアがかかる水洗濯中にタグが剥がれ落ちる虞れがある。この問題は、大量の洗濯物を取り扱う大型のクリーニング店において顕著である。
【００１２】
かかる問題に対して、接着力の強い粘着剤の種類を選定することが一つ解決策であるが、既存または公知の粘着剤では限界がある。
【００１３】
他方、高い接着力を得るために、たとえばタグの幅を広くして、粘着剤層の形成面積を大きくすることが考えられる。実際、米国における洗濯用タグは約２５mmと幅広のものが汎用されているが、わが国において汎用されている洗濯用タグの幅は１０〜１２mm程度のものが主流であり、この程度の広さの幅では、十分な接着力を得ることができない。幅広のタグを用いる場合、衣服のボタンホールなどの幅が狭い場合に、タグを挿通し難くなる。
【００１４】
そこで、本発明の課題は、洗濯の形態（ドライクリーニングおよび水洗濯）に関係なく、剥がれ落ちる虞れがない洗濯用タグを提供することにある。
【００１５】
【課題を解決するための手段】
上記課題を解決した本発明の請求項１記載の発明は、細長い基材の長手方向端部に粘着剤層が設けられ、洗濯物の一部に潜らせた後、前記粘着剤層と他の部分とを貼合わせてループ状に取り付けられ、その取付状態で洗濯が行われるタグにおいて、
前記基材と粘着剤層との間にアンダー層が形成され、このアンダー層が、塩化ビニリデン樹脂、あるいは塩化ビニリデンのモル比が５０％以上の塩化ビニリデンとアクリルとの共重合体樹脂からなることを特徴とする洗濯用タグである。
【００１６】
請求項２記載の発明は、前記粘着剤層は、相互に異種の材料からなる耐溶剤性の粘着剤層および耐水性の粘着剤層として、前記基材に対して異なる領域に形成されている請求項１記載の洗濯用タグである。
【００１７】
請求項３記載の発明は、前記の基材の一端部に対して基材の末端側に耐溶剤性の粘着剤層が、その内側に耐水性の粘着剤層が形成され、前記の基材の前記他の部分に対して基材の末端側に耐溶剤性の粘着剤層が、その内側に耐水性の粘着剤層が形成されている請求項１または２項に記載の洗濯用タグである。
【００１８】
一方、前記基材として紙基材とすることができる。
【００１９】
前記請求項１または２項に記載の発明において、粘着剤層が前記基材の長手方向両端部のうちの一方にのみ形成する、あるいは前記の基材に対してその末端側に耐溶剤性の粘着剤層が、その内側に耐水性の粘着剤層が形成されている態様が提案される。
【００２０】
他方、請求項３記載の発明において、取付状態において、耐溶剤性の粘着剤層相互が、ならびに耐水性の粘着剤層が相互が重畳する位置関係とすることができる。
【００２１】
本発明に係る洗濯用タグがドライクリーニングおよび水洗濯に供されるものであるとき特に効果が顕著にあらわれる。また、本発明の洗濯用タグは、その幅方向に側縁を隣接させて多数配置し、これらが離型処理された剥離シート上に仮接着された洗濯用タグシートとして商品化できる。
【００２２】
ところで、本発明においては、前述のとおり、粘着剤の種類を選定することには限界があることに鑑み、アンダー層の種類に着目した。特に、大きいシェアがかかり剥がれが生じやすい水洗濯時に対応して、耐水性粘着剤層との接着力を向上させるためのアンダー層の組成について考察を加えた。
【００２３】
公知のアンダー層を柔らかくすれば、接着力を向上させることについて期待できる。しかし実際には、耐溶剤性および耐熱性の悪化を招くことになるため、アンダー層の柔軟化には限界がある。
【００２４】
そこで、アンダー層を構成する樹脂の分子構造について検討した。その結果、分子内に電子吸引性の強い塩素（Ｃｌ）を持つ塩化ビニリデンを使用することにより、粘着剤層との間の接着力がきわめて大きくなることを知見し、本発明を完成させるに至った。
【００２５】
本発明においては、塩化ビニリデン樹脂を単独で用いる他に、塩化ビニリデンとアクリルとの共重合体樹脂を用いることもできるが、所望の接着力を得るためには、塩化ビニリデンのモル比を５０％以上とする必要があり、５０％未満では、所望の接着力を得ることはできない。
【００２６】
塩化ビニリデン樹脂には、必要により、１０％以下の配合割合でジエチルフタレート、ジメチルベンジルエーテルなどの可塑剤を添加できる。フェノキシプロピオンオキサイド、ベンジルエーテル、有機アミン類などの安定剤、ヒドロキシアセトフェノン、ヒドロキシベンゾキノン、サリチル酸アリルなどの紫外線に対する安定剤を添加できる。
【００２７】
共重合体を構成するアクリルのモノマーとしては、エチル基、プロピル基、ブチル基、イソブチル基、イソアミノ基、ヘキシル基、２−エチルヘキシル基、イソオクチル基、イソノニル基、イソデシル基などのアクリル基を有するアクリル酸またはメタクリル酸のエステル、アクリル酸、メタクリル酸、マレイン酸、イタコン酸、アクリルアミド、メタクリルアミド、アクリロニトリル、酢酸ビニル、スチレン、Ｎ−ビニルピロリドン、Ｎ−メチロールアクリルアミド、アクリル酸グリシジル、アクリル酸２−ヒドロキシエチル、アクリル酸２−ヒドロキシメチル、アクリル酸２−ヒドロキシプロピル、メタクリル酸グリシジル、２−メタクリロイルオキシエチルイソシエネートなどを例示できる。とりわけ、硬いメチルメタアクリレートが好適である。
【００２８】
また、粘着剤層としては、本発明によって特定されたアンダー層が形成されているので、１種類の粘着剤層によっても、洗濯の形態に関係なくタグの剥がれを防止できることが多いが、望ましくは基材に対して異なる領域に耐溶剤性の粘着剤層と耐水性の粘着剤層とで構成されるのがより好適である。すなわち、ドライクリーニング時において、使用する溶剤により耐水性の粘着剤の粘着力が低下するとしても、耐溶剤性の粘着剤が必要な接着力を保持し、その後、水洗濯時において使用する水により耐溶剤性の粘着剤の粘着力が低下するとしても、耐水性の粘着剤が必要な接着力を保持する。したがって、全洗濯工程において、タグが洗濯物から剥がれ落ちることがない。
【００２９】
なお、粘着剤は、溶剤または水に接触して粘着力が低下したとしても、溶剤または水に溶出しない限り、その溶剤または水との接触を絶てば、元の粘着力を回復する傾向がある。したがって、本発明においては、一方の粘着剤層の粘着力が低下したとしても、他の粘着剤層の粘着力によりタグがループ状態を保持し剥離が防止されるために、たとえばドライクリーニング洗濯工程が終了したならば、耐水性の粘着剤の粘着力が回復し、水洗濯に耐えるようになり、結果として、本発明の構造が有効に機能する。
【００３０】
本発明における基材としては、コストの面から紙が最適であるが、フィルムや不織布、あるいはそれらの積層シートなどを用いることもできる。特に、紙基材が好適であり、紙基材とすることにより、コストの低減を図ることができるとともに、タグの表面に印字などをする場合の印刷適性に優れるものとなる。必要とされる紙基材の物性としては、紙基材のＺ軸方向（すなわち面と直交する方向）の動的剥離強度（インターナルボンド）〔参考規格TAPPI UM-403,584〕としては、２．５〜４．０kg−cm、特に３．０〜３．５kg−cmが望ましい。また、湿潤強度〔規格JIS P 8135〕としては、縦方向（抄紙方向）で４．５〜６．５（より好適には５．３〜６．０）kgが、横で３．０〜５．０（より好適には３．８〜４．５）kgが望ましい。
【００３１】
アンダー層は、溶剤に溶液化して基材に塗布するほか、ホットメルトにより、あるいは圧力をかけながら行うラミネートによって形成できる。
【００３２】
前記耐溶剤性の粘着剤層および耐水性の粘着剤層は、タグの取付状態において、耐溶剤性の粘着剤層相互が、ならびに耐水性の粘着剤層相互が重畳する位置関係にあるよう基材に対して塗布できる。この場合、当該粘着剤相互が強力に接着するので、耐洗濯性（タグの剥がれ難さ）がきわめて高い。
【００３３】
しかし、本発明においては、特定のアンダー層を形成し、耐溶剤性および耐水性を高めているので、前記基材の長手方向端部の一方にのみ耐溶剤性の粘着剤層および耐水性の粘着剤層を形成することでも十分である。この態様においては、他端部に粘着剤層が形成されていないので、ボタンホールなどに挿通する際に粘着剤層が邪魔になることがなく、タグの取り付け作業が容易となるとともに、粘着剤の使用量が低減する。
【００３４】
さらに、本発明において好適には、前記の基材に対してその末端側に耐溶剤性の粘着剤層が、その内側に耐水性の粘着剤層が形成される。すなわち、タグループは、末端側から剥がれる傾向があるので、最初にドライクリーニングが行われるために、剥がれるのを防止することを目的として、耐溶剤性の粘着剤層を末端側に形成するものである。
【００３５】
さらには、前記洗濯用タグが多数隣接されており、これらが離型処理された剥離シート上に仮接着されている洗濯用タグシートとすることができる。クリーニング業者は、順次洗濯用タグを剥離シートから剥がして、これを衣服に対して取り付けることができる。
【００３６】
本発明において、耐溶剤性粘着剤および耐水性粘着剤は、天然ゴムやスチレンブタジエゴムなどのゴム系、アクリル酸エステル系、ポリビニルエーテル系、シリコーン系などの公知のものを用いることができるものの、好適には、アクリル系のものが用いられる。なかでも、架橋タイプのものが特に望ましく、たとえば、水洗濯に対しては、溶剤系のイソシアネート架橋のアクリル粘着剤を、ドライクリーニングに対しては、水溶性のエポキシ架橋のアクリル粘着剤を挙げることができる。各粘着剤の塗布量としては、乾燥膜厚で１０〜１００μｍ、最適には２０〜５０μｍである。目付量としては、それぞれ１０〜７０ｇ／ｍ2 、特に３０〜５０ｇ／ｍ2 が好ましい。アンダー層の目付量としては、３〜２０ｇ／ｍ2 、特に３〜１０ｇ／ｍ2 が望ましい。
【００３７】
【発明の実施の形態】
以下、本発明の実施の形態を図面により具体的に説明する。
図１および図２は本発明の洗濯用タグＴを示したもので、基材１、たとえば耐水性の細長い紙基材１の全面に、本発明に係る前記のアンダー層２が形成され、このアンダー層２上において、基材１の長手方向端部の末端側に耐溶剤性の粘着剤層３が、その内側に耐水性の粘着剤層４とが基材１に対して異なる領域に形成されている。
【００３８】
このタグＴは、使用前においては、各粘着剤層３，４が露出していると、取扱いに不便であるために、剥離シート５が予め重ね合わされ、使用時においては、剥離シート５からタグＴを剥離し、図４に示すように、洗濯物７、たとえばワイシャツのボタンホール７Ａに他端部を潜らせた後、粘着剤層３，４と他端部とを貼り合わせてループ状に取り付けられ、その取付状態でドライクリーニングおよび水洗濯が行われる。このタグＴの取付位置としては、洗濯物の一部であればよく、上記のボタンホール７Ａの他に、ズボンのベルト通し、スーツのネックのブランド表示タグなどが挙げられる。
【００３９】
この例においては、基材１の長手方向端部の末端側に耐溶剤性の粘着剤層３が、その内側に耐水性の粘着剤層４としたが、アンダー層２が耐洗濯性を高めているので、逆の位置関係でもよい。
【００４０】
基材１には、ループを形成する際に折れやすくするために、図３に示すように、予めミシン目６などの折れ目を形成することができる。他方、図５に示すように、ループを形成した際に、タグの端部相互を貼り合わせることなく、一端部を基材１の途中に対して接着できる。
【００４１】
また、図６に示すように、基材１の一端部に対して基材１の末端側に耐溶剤性の粘着剤層３が、その内側に耐水性の粘着剤層４が形成され、基材の他端部に対して基材１の末端側に耐溶剤性の粘着剤層３が、その内側に耐水性の粘着剤層４が形成されている態様を採ることができる。この場合、図７に示すように、タグの取付状態において、耐溶剤性の粘着剤層３，３相互が、ならびに耐水性の粘着剤層４，４相互が重畳する位置関係にあるように形成される。
【００４２】
基材１として、紙基材を用いると、各種の情報を文字や記号、あるいはバーコードなどを書き込むための印刷適性が優れるために最適である。印刷適性のほか、耐水性や耐溶剤性を高めるために、粘着剤が塗布されていない面に、各種の処理剤などを塗布または含有させることができる。図８に各種の情報の書き込み例を示した。
【００４３】
図９は、紙基材１の一端部に耐溶剤性の粘着剤層３を、その内側に耐水性の粘着剤層４Ａを、紙基材２の他端部において、前記一端部の耐水性の粘着剤層４Ａに対応する位置に耐水性の粘着剤層４Ｂを形成したものである。この場合、図１０に示すように、耐水性の粘着剤層４Ａ，４Ｂの層厚を粘着剤層３の層厚より小さくすることができる。ループの形態を図１１に示した。
【００４４】
粘着剤層３，４を形成するに当たっては、図１２に示すように、タグＴの長手方向に沿ってストライプ状に粘着剤層３，４を形成することができ、あるいは、図１３に示すように、散点状に形成することもできる。このように、基材１に対して異なる領域に粘着剤層３，４を形成する限り、その形成態様は限定されるものではない。
【００４５】
【実施例】
次に、実施例により、本発明の効果を明らかにする。
（比較例１）
図１４に示すように、幅１２mm×長さ８０mmの基材１（耐洗紙）の上に、アクリル樹脂からなるアンダー層２を形成し、その上に、基材１の長手方向片端部に粘着剤をそれぞれ塗布した。アンダー層２を構成する樹脂は、６〜１２ｇ／ｍ2 であり、耐溶剤性粘着剤層３および耐水性粘着剤層４は、共に幅１２mm×長さ８mm×厚さ５０μｍとした。
【００４６】
（比較例２）
図１５に示すように、基材１の長手方向両端部にそれぞれ耐溶剤性粘着剤層３および耐水性粘着剤層４を形成したほかは、比較例１と同一とした。
【００４７】
（本発明例１）
図１６に示すように、アンダー層２を塩化ビニリデン樹脂に変えたほかは、比較例１と同一とした。
【００４８】
（本発明例２）
図１７に示すように、アンダー層２をアクリル／塩化ビニリデン共重合体に変えたほかは、比較例１と同一とした。
【００４９】
（洗濯実験とその結果）
これら４種類のタグをそれぞれ１００個づつ作り、これらを洗濯物に取り付けた。これらのタグを洗濯物に取り付ける際、比較例２のタグは、ボタンホール通しに２０％程度の能率の低下をみた。
【００５０】
合計４００個の洗濯物を用意し、トリクロロエチレンを用いたドライクリーニングを常温で１５分間、その後に５０℃の温水を用いた水洗濯５０分間行い、それぞれタグが剥がれ落ちた数を測定した。その結果を表１に示す。
【００５１】
【表１】
1998133583.tif 000001
【００５２】
表１から明らかなように、本発明例１，２に係るタグは、ドライクリーニングを行い、水洗濯を行った後も洗濯物から剥がれ落ちることはなかった。これに対して、比較例に係るタグは、ドライクリーニングにおいては剥がれ落ちることはなかったものの、水洗濯の最中に剥がれ落ちてしまうものがあった。特に、比較例１においては、検査員がタグ相互の剥がし検査を行うと、基材とアンダー層との間から剥がれることが判った。
【００５３】
【発明の効果】
以上のとおり、本発明によれば、洗濯の形態（ドライクリーニングおよび水洗濯）に関係なく、剥がれ落ちる虞れがない洗濯用タグを得ることができる。


【手続補正２】
【補正対象書類名】明細書
【補正対象項目名】符号の説明
【補正方法】変更
【補正の内容】
【符号の説明】
１…基材、２…アンダー層、３…耐溶剤性粘着剤層、４…耐水性粘着剤層、５…剥離シート、７Ａ…ボタンホール、Ｔ…タグ。


【手続補正３】
【補正対象書類名】図面
【補正対象項目名】図９
【補正方法】変更
【補正の内容】
【図９】
1998133583.tif 000002